【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
医療製品を製造するためのポリマーブレンドであって、以下：
該ブレンドの約１重量％〜約９９重量％の量で存在し、そして第１の融点を有する、第１の低結晶性シンジオタクチック１，２ポリブタジエン；および
該ブレンドの約１重量％〜約９９重量％の量で存在し、そして該第１の融点よりも高い第２の融点を有する、第２のシンジオタクチック１，２ポリブタジエン；
を含み、ここで、該ブレンドは、２分間と３６０分間との間の時間にわたって４５℃〜９５℃の熱処理に曝露される、ブレンド。
【請求項２】
前記第１の融点が、約１００℃未満である、請求項１に記載のブレンド。
【請求項３】
前記第１の融点が、約９０℃未満である、請求項１に記載のブレンド。
【請求項４】
前記第２のシンジオタクチック１，２ポリブタジエンが、第２の低結晶性のシンジオタクチック１，２ポリブタジエンである、請求項１に記載のブレンド。
【請求項５】
有効量のヒンダードアミンをさらに含む、請求項１に記載のブレンド。
【請求項６】
医療製品を製造するためのポリマーブレンドであって、以下：
該ブレンドの約１重量％〜約９９重量％の量で存在し、そして第１の融点を有する、第１の１，２ポリブタジエン；
該ブレンドの約１重量％〜約９９重量％の量で存在し、そして該第１の融点よりも高い第２の融点を有する、第２の１，２ポリブタジエン、
を含み、該ブレンドは、少なくとも２０％のゲル含量を有し、ここで、該ブレンドは、２分間と３６０分間との間の時間にわたって４５℃〜９５℃の熱処理に曝露される、
ブレンド。
【請求項７】
前記第１の融点が、約１００℃未満である、請求項６に記載のブレンド。
【請求項８】
前記第１の融点が、約９０℃未満である、請求項６に記載のブレンド。
【請求項９】
前記第１の１，２ポリブタジエンが、第１のシンジオタクチック１，２ポリブタジエンである、請求項６に記載のブレンド。
【請求項１０】
前記第１のシンジオタクチック１，２ポリブタジエンが、低結晶性のシンジオタクチック１，２ポリブタジエンである、請求項９に記載のブレンド。
【請求項１１】
前記第２の１，２ポリブタジエンが、第２のシンジオタクチック１，２ポリブタジエンである、請求項９に記載のブレンド。
【請求項１２】
前記第２のシンジオタクチック１，２ポリブタジエンが、第２の低結晶性のシンジオタクチック１，２ポリブタジエンである、請求項１１に記載のブレンド。
【請求項１３】
有効量のヒンダードアミンをさらに含む、請求項６に記載のブレンド。
【請求項１４】
チュービングであって、以下：
ポリマーブレンドの側壁であって、
該ブレンドの約１重量％〜約９９重量％の量で存在し、そして第１の融点を有する、第１の低結晶性シンジオタクチック１，２ポリブタジエン、および
該ブレンドの約１重量％〜約９９重量％の量で存在し、そして該第１の融点よりも高い第２の融点を有する、第２の１，２ポリブタジエン、
を含むポリマーブレンドの側壁、
を備え、ここで、該チュービングは、２分間と３６０分間との間の時間にわたって４５℃〜９５℃の熱処理に曝露される、チュービング。
【請求項１５】
前記第１の融点が、約１００℃未満である、請求項１４に記載のチュービング。
【請求項１６】
前記第１の融点が、約９０℃未満である、請求項１４に記載のチュービング。
【請求項１７】
前記第２の１，２ポリブタジエンが、第２のシンジオタクチック１，２ポリブタジエンである、請求項１４に記載のチュービング。
【請求項１８】
前記第２のシンジオタクチック１，２ポリブタジエンが、第２の低結晶性のシンジオタクチック１，２ポリブタジエンである、請求項１７に記載のチュービング。
【請求項１９】
有効量のヒンダードアミンをさらに含む、請求項１４に記載のチュービング。
【請求項２０】
チュービングであって、以下：
ポリマーブレンドの側壁であって、
該ブレンドの約１重量％〜約９９重量％の量で存在し、そして第１の融点を有する、第１の１，２ポリブタジエン；
該ブレンドの約１重量％〜約９９重量％の量で存在し、そして該第１の融点よりも高い第２の融点を有する、第２の１，２ポリブタジエン、
を含むポリマーブレンドの側壁を備え、ここで、該チュービングは、２分間と３６０分間との間の時間にわたって４５℃〜９５℃の熱処理に曝露され、
該チュービングは、約１５ｋＧｙ〜約４５ｋＧｙの滅菌照射に曝露されている、
チュービング。
【請求項２１】
前記第１の融点が、約１００℃未満である、請求項２０に記載のチュービング。
【請求項２２】
前記第１の融点が、約９０℃未満である、請求項２０に記載のチュービング。
【請求項２３】
前記第１の１，２ポリブタジエンが、第１のシンジオタクチック１，２ポリブタジエンである、請求項２０に記載のチュービング。
【請求項２４】
前記第１のシンジオタクチック１，２ポリブタジエンが、低結晶性のシンジオタクチック１，２ポリブタジエンである、請求項２３に記載のチュービング。
【請求項２５】
前記第２の１，２ポリブタジエンが、第２のシンジオタクチック１，２ポリブタジエンである、請求項２３に記載のチュービング。
【請求項２６】
前記第２のシンジオタクチック１，２ポリブタジエンが、第２の低結晶性のシンジオタクチック１，２ポリブタジエンである、請求項２５に記載のチュービング。
【請求項２７】
有効量のヒンダードアミンをさらに含む、請求項２０に記載のチュービング。
【請求項２８】
チュービングであって、以下：
ブレンドの約１重量％〜約９９重量％の量で存在し、そして第１の融点を有する、第１の１，２ポリブタジエン；
該ブレンドの約１重量％〜約９９重量％の量で存在し、そして該第１の融点よりも高い第２の融点を有する、第２の１，２ポリブタジエン、
を含み、
該チュービングは、約１５ｋＧｙ〜約４５ｋＧｙの滅菌照射に曝露されており；
ここで、該チュービングは、可視的な粒子状物質を生じることなく、２４時間の期間にわたって、医療用注入ポンプによって該チュービングに加えられるエネルギーに応じて、流体を送達し得、そして、ここで、該チュービングは、２分間と３６０分間との間の時間にわたって４５℃〜９５℃の熱処理に曝露される、
チュービング。
【請求項２９】
請求項２８に記載のチュービングであって、該チュービングが、本来の断面直径を有し、そして５ｌｂ重で１０秒間、該チュービングを伸長させた後に該本来の断面直径の９５％を保持する、チュービング。
【請求項３０】
注入ポンプに使用するためのチュービングであって、以下：
ブレンドの約１重量％〜約９９重量％の量で存在し、そして第１の融点を有する、第１の低結晶性のシンジオタクチック１，２ポリブタジエン；
該ブレンドの約１重量％〜約９９重量％の量で存在し、そして該第１の融点よりも高い第２の融点を有する、第２の低結晶性シンジオタクチック１，２ポリブタジエン、
を含み、
該チュービングは、約１５ｋＧｙ〜約４５ｋＧｙの滅菌照射に曝露されており；
ここで、該チュービングは、可視的な粒子状物質を生じることなく、２４時間にわたって、医療用注入ポンプによって該チュービングに加えられるエネルギーに応じて、流体を送達し得、そして、ここで、該チュービングは、２分間と３６０分間との間の時間にわたって４５℃〜９５℃の熱処理に曝露される、
チュービング。
【請求項３１】
請求項３０に記載のチュービングであって、該チュービングが、本来の断面直径を有し、そして５ｌｂ重で１０秒間、該チュービングを伸長させた後に該本来の断面直径の９５％を保持する、チュービング。
【請求項３２】
多層チュービングであって、以下：
ブレンドの約１重量％〜約９９重量％の量で存在し、そして第１の融点を有する第１の低結晶性シンジオタクチック１，２ポリブタジエン；および
該ブレンドの約１重量％〜約９９重量％の量で存在し、そして該第１の融点よりも高い第２の融点を有する、第２の１，２ポリブタジエン、
を含むポリマーブレンドの第１層；ならびに
該第１層に取り付けられ、該第１層に関して同軸に配置された、ポリマー材料の第２層
を備え、ここで、該チュービングは、２分間と３６０分間との間の時間にわたって４５℃〜９５℃の熱処理に曝露される、チュービング。
【請求項３３】
前記第２層がポリオレフィンである、請求項３２に記載のチュービング。
【請求項３４】
前記ポリオレフィンが、オレフィンを重合することから得られる、請求項３３に記載のチュービング。
【請求項３５】
前記オレフィンが、環式オレフィンおよび非環式オレフィンからなる群より選択される、請求項３４に記載のチュービング。
【請求項３６】
前記ポリオレフィンが、１，２ポリブタジエンである、請求項３４に記載のチュービング。
【請求項３７】
前記第２層が、前記第１層の周りに同軸に位置付けられる、請求項３２に記載のチュービング。
【請求項３８】
前記第２層が、前記第１層の内側に同軸に位置付けられる、請求項３２に記載のチュービング。
【請求項３９】
前記低結晶性のシンジオタクチック１，２ポリブタジエンが、５０％未満の結晶度を有する、請求項３８に記載のチュービング。
【請求項４０】
前記低結晶性のシンジオタクチック１，２ポリブタジエンが、約４５％未満の結晶度を有する、請求項３８に記載のチュービング。
【請求項４１】
前記低結晶性のシンジオタクチック１，２ポリブタジエンが、約４０％未満の結晶度を有する、請求項３８に記載のチュービング。
【請求項４２】
前記低結晶性のシンジオタクチック１，２ポリブタジエンが、約１３〜約４０％の結晶度を有する、請求項３８に記載のチュービング。
【請求項４３】
前記低結晶性のシンジオタクチック１，２ポリブタジエンが、約１５〜約３０％の結晶度を有する、請求項３８に記載のチュービング。
【請求項４４】
前記低結晶性のシンジオタクチック１，２ポリブタジエンが、約９０℃未満の融点を有する、請求項３８に記載のチュービング。
【請求項４５】
前記低結晶性のシンジオタクチック１，２ポリブタジエンが、約９１℃より高いが、１２０℃未満の融点を有する、請求項３８に記載のチュービング。
【請求項４６】
多層チュービングであって、以下：
約９０℃より低い第１融点を有し、そしてブレンドの約１重量％〜約９９重量％の量で存
在する、第１の低結晶性シンジオタクチック１，２ポリブタジエン；および
約９１℃よりも高い第２融点を有し、そして該ブレンドの約１重量％〜約９９重量％の量で存在する、第２の低結晶性シンジオタクチック１，２ポリブタジエンのポリマーブレンドの第１層；ならびに
該第１層に取り付けられ、該第１層に関して同軸に配置されたポリマー材料の第２層、
を含み、ここで、該チュービングは、２分間と３６０分間との間の時間にわたって４５℃〜９５℃の熱処理に曝露される、チュービング。
【請求項４７】
前記第２層がポリオレフィンである、請求項４６に記載のチュービング。
【請求項４８】
前記ポリオレフィンが、オレフィンを重合することから得られる、請求項４７に記載のチュービング。
【請求項４９】
前記オレフィンが、環式オレフィンおよび非環式オレフィンからなる群より選択される、請求項４８に記載のチュービング。
【請求項５０】
前記ポリオレフィンが、１，２ポリブタジエンである、請求項４８に記載のチュービング。
【請求項５１】
前記１，２ポリブタジエンが、シンジオタクチック１，２ポリブタジエンである、請求項５０に記載のチュービング。
【請求項５２】
前記１，２ポリブタジエンが、低結晶性のシンジオタクチック１，２ポリブタジエンである、請求項５０に記載のチュービング。
【請求項５３】
前記第２層が、前記第１層の周りに同軸に位置付けられ、請求項５２に記載のチュービング。
【請求項５４】
前記第２層が、前記第１層の内側に同軸に位置付けられる、請求項５２に記載のチュービング。
【請求項５５】
前記低結晶性のシンジオタクチック１，２ポリブタジエンが、５０％未満の結晶度を有する、請求項５２に記載のチュービング。
【請求項５６】
前記低結晶性のシンジオタクチック１，２ポリブタジエンが、約４５％未満の結晶度を有する、請求項５２に記載のチュービング。
【請求項５７】
前記低結晶性のシンジオタクチック１，２ポリブタジエンが、約４０％未満の結晶度を有する、請求項５２に記載のチュービング。
【請求項５８】
前記低結晶性のシンジオタクチック１，２ポリブタジエンが、約１３〜約４０％の結晶度を有する、請求項５２に記載のチュービング。
【請求項５９】
前記低結晶性のシンジオタクチック１，２ポリブタジエンが、約１５〜約３０％の結晶度を有する、請求項５２に記載のチュービング。
【請求項６０】
前記低結晶性のシンジオタクチック１，２ポリブタジエンが、約９０℃未満の融点を有する、請求項５２に記載のチュービング。
【請求項６１】
前記低結晶性のシンジオタクチック１，２ポリブタジエンが、約９１℃より高いが、１２０℃未満の融点を有する、請求項５２に記載のチュービング。
【請求項６２】
多層チュービングであって、以下：
該ブレンドの約１重量％〜約９９重量％の量で存在し、第１の融点を有する、第１の１，２ポリブタジエン、および該ブレンドの約１重量％〜約９９重量％の量で存在し、そして該第１の融点よりも高い第２の低結晶性融点を有する、第２の１，２ポリブタジエンを含むポリマーブレンドの第１層；
該第１層に取り付けられ、該第１層に関して同軸に配置された、ポリマー材料の第２層、を備え、
ここで、該チュービングは、約１５ｋＧｙ〜約４５ｋＧｙの滅菌照射に曝露されており、そして、ここで、該チュービングは、２分間と３６０分間との間の時間にわたって４５℃〜９５℃の熱処理に曝露される、チュービング。
【請求項６３】
多層チュービングであって、以下：
約９０℃より低い第１融点を有し、そして該ブレンドの約１重量％〜約９９重量％の量で存在する第１の低結晶性シンジオタクチック１，２ポリブタジエン、および約９１℃よりも高い第２融点を有し、そして該ブレンドの約１重量％〜約９９重量％の量で存在する、第２の低結晶性シンジオタクチック１，２ポリブタジエンのポリマーブレンドの第１層；ならびに
該第１層に取り付けられ、該第１層に関して同軸に配置された、ポリマー材料の第２層、を備え、
ここで、該チュービングは、約１５ｋＧｙ〜約４５ｋＧｙの滅菌照射に曝露されており、そして、ここで、該チュービングは、２分間と３６０分間との間の時間にわたって４５℃〜９５℃の熱処理に曝露される、チュービング。
【請求項６４】
前記第２層がポリオレフィンである、請求項６３に記載のチュービング。
【請求項６５】
前記ポリオレフィンが、オレフィンを重合することから得られる、請求項６４に記載のチュービング。
【請求項６６】
前記オレフィンが、環状オレフィンおよび非環状オレフィンからなる群より選択される、請求項６５に記載のチュービング。
【請求項６７】
前記ポリオレフィンが、シンジオタクチック１，２ポリブタジエンである、請求項６４に記載のチュービング。
【請求項６８】
前記ポリオレフィンが、第三の低結晶性シンジオタクチック１，２ポリブタジエンである、請求項６４に記載のチュービング。
【請求項６９】
前記第三の低結晶性シンジオタクチック１，２ポリブタジエンが、５０％未満の結晶度を有する、請求項６８に記載のチュービング。
【請求項７０】
前記第三の低結晶性のシンジオタクチック１，２ポリブタジエンが、約４５％未満の結晶度を有する、請求項６８に記載のチュービング。
【請求項７１】
前記第三の低結晶性のシンジオタクチック１，２ポリブタジエンが、約４０％未満の結晶度を有する、請求項６８に記載のチュービング。
【請求項７２】
前記第三の低結晶性のシンジオタクチック１，２ポリブタジエンが、約１３〜約４０％の結晶度を有する、請求項６８に記載のチュービング。
【請求項７３】
前記第三の低結晶性のシンジオタクチック１，２ポリブタジエンが、約１５〜約３０％の結晶度を有する、請求項６８に記載のチュービング。
【請求項７４】
前記第三の低結晶性のシンジオタクチック１，２ポリブタジエンが、約９０℃未満の融点を有する、請求項６８に記載のチュービング。
【請求項７５】
前記第三の低結晶性のシンジオタクチック１，２ポリブタジエンが、約９１℃より高いが、１２０℃未満の融点を有する、請求項６８に記載のチュービング。
【請求項７６】
注入ポンプのための多層チュービングであって、以下：
ポリマーブレンドの第１層であって、該第１ポリマーブレンドは、約９０℃より低い第１融点を有し、そして該第１ブレンドの約１重量％〜約９９重量％の量で存在する第１の低結晶性シンジオタクチック１，２ポリブタジエン、および約９１℃よりも高い第２融点を有し、そして該第１ブレンドの約１重量％〜約９９重量％の量で存在する、第２の低結晶性のシンジオタクチック１，２ポリブタジエンを含む、ポリマーブレンドの第１層；
該第１層の内側で同軸に配置され、そして該第１層に取り付けられ、第２のポリマーブレンドのポリマー材料の第２層であって、該第２ポリマーブレンドは、該第２のブレンドの約１重量％〜約９９重量％の量で存在し、第三融点を有する第三の低結晶性シンジオタクチック１，２ポリブタジエン、および該第２のブレンドの約１重量％〜約９９重量％の量で存在し、該第三融点よりも高い第四融点を有する、第四の１，２ポリブタジエンを含む、ポリマーブレンドの第２層を備え、そして
ここで、該チュービングは、約１５ｋＧｙ〜約４５ｋＧｙの滅菌照射に曝露されており、そして、ここで、該チュービングは、２分間と３６０分間との間の時間にわたって４５℃〜９５℃の熱処理に曝露される、チュービング。
【請求項７７】
請求項７６に記載のチュービングであって、該チュービングが、本来の断面直径を有し、そして５ｌｂ重で１０秒間、該チュービングを伸長させた後に該本来の断面直径の９５％を保持する、チュービング。
【請求項７８】
前記第三融点が、約９０℃未満である、請求項７７に記載のチュービング。
【請求項７９】
多層チュービングであって、以下：
第１の低結晶性シンジオタクチック１，２ポリブタジエンの第１層；
第２の低結晶性シンジオタクチック１，２ポリブタジエンの第２層を備え、そして
該チュービングが、約１５ｋＧｙ〜約４５ｋＧｙの滅菌照射に曝露されており、そして、ここで、該チュービングは、２分間と３６０分間との間の時間にわたって４５℃〜９５℃の熱処理に曝露される、
チュービング。
【請求項８０】
チュービングであって、以下：
該チュービングの約１重量％〜約９９重量％の量で存在し、そして第１融点を有する、第１の１，２ポリブタジエン；および
該チュービングの約１重量％〜約９９重量％の量で存在し、そして該第１融点よりも高い第２融点を有する、第２の１，２ポリブタジエン、
を含むチュービングであって；そして、ここで、該チュービングは、２分間と３６０分間との間の時間にわたって４５℃〜９５℃の熱処理に曝露される、
チュービング。
【請求項８１】
前記チュービングが、前記熱処置プロセスに曝される前に、時間と共に弾性係数を増加させる第１の傾向、および該熱処置プロセスに曝された後に、時間と共に弾性係数を増加させる第２の傾向を有し、ここで、該第２の傾向が該第１の傾向よりも少ない、請求項８０に記載のチュービング。
【請求項８２】
前記チュービングが、約５，０００ｐｓｉ未満の弾性係数を有する、請求項８０に記載のチュービング。
【請求項８３】
前記チュービングが、約１５００ｐｓｉ〜約６００ｐｓｉの耐力強度を有する、請求項８２に記載のチュービング。
【請求項８４】
チュービングを製造するための方法であって、以下の工程：
ブレンドの約１重量％〜約９９重量％の量で存在し、そして第１融点を有する第１の１，２ポリブタジエン、および該ブレンドの約１重量％〜約９９重量％の量で存在し、そして該第１融点よりも高い第２融点を有する、第２の１，２ポリブタジエンのブレンドを提供する工程；
該ブレンドをチュービングへと押し出す工程；および
該チュービングが時間と共に結晶化する傾向を減少させるために該チュービングを２分間と３６０分間との間の時間にわたって４５℃〜９５℃で加熱する工程、
を包含する、方法。